(57)【要約】【課題】高温環境下での防食性を確保するため、プライマーの接着耐久性を向上させることで鋼材表面とプライマーの接着耐久性に優れたポリオレフィン被覆鋼材の製造方法を提供する。【解決手段】ブラスト処理後に酸洗ｐＨが０．５〜２．５であるリン酸水溶液を鋼材温度が４０〜６０℃の状態で２０〜１２０秒の反応時間を確保することで鋼材表面に１０〜１００ｎｍのエッチング層を形成し、プライマーとの密着性を向上させる。さらにアルコール成分を０．５〜５．０％添加することで鋼材への濡れ性が良くなり、接着耐久性がさらに向上する。【選択図】図２
2018003083.tif 000002
【特許請求の範囲】
【請求項１】
表面処理層、プライマー層、変性ポリオレフィン樹脂層、ポリオレフィン層を順に積層させたポリオレフィン被覆鋼材の製造方法であって、鋼材をブラスト処理した後４０〜６０℃に加熱し、ｐＨが０．５〜２．５のリン酸水溶液で２０〜１２０秒酸洗し、水洗、乾燥させ、鋼材表面に１０〜１００ｎｍのエッチング層を形成させたことを特徴とするポリオレフィン被覆鋼材の製造方法。
【請求項２】
前記リン酸水溶液中はアルコール成分を０．５〜５％含有することを特徴とする、請求項１に記載のポリオレフィン被覆鋼材の製造方法。
【発明の詳細な説明】
【技術分野】
【０００１】
本発明は、パイプラインや土木用途等に使用される表面処理層、プライマー層、変性ポリオレフィン樹脂層、ポリオレフィン樹脂層から構成されるポリオレフィン被覆鋼材の製造方法に関するものである。
【背景技術】
【０００２】
ポリオレフィン被覆鋼材は、長期の防食性が優れていることから、鋼管、鋼管杭、鋼矢板等に利用されている。近年、海底、極寒冷地、熱帯での使用を前提とした原油、重質油、天然ガスを輸送するパイプラインにも、ポリオレフィン被覆鋼管が使われるようになってきている。ラインパイプは通常電気防食を併用して長期間使用されるが、防食電流により生じたアルカリ成分によってポリオレフィン樹脂被膜の損傷部から剥離が生じる陰極剥離と呼ばれる現象により防食性能が低下する。
【０００３】
近年はラインパイプの使用環境が高温化しており、高温環境下での耐陰極剥離性能の向上が求められている。耐陰極剥離性能には鋼材とプライマーの接着耐久性が影響するため、被覆する際の鋼材表面状態が重要となる。通常、被覆前の前処理としてブラスト処理を行い、鋼材表面に凹凸を形成させアンカー効果によるプライマーの接着力向上が期待される。また鋼材のスケールを落とすことで清浄な鋼材表面を得ている。しかしブラスト処理後の鋼材表面は粉じんや塩分、油分等の異物が存在しており、プライマーとの密着を阻害するこれらを除去するため、エアブロー、水洗、酸洗等で除去を行う。
【０００４】
特許文献１では洗浄液に化成処理液を使用することで、ダスト除去と表面の発錆防止を両立し、鋼材と変性ポリエチレンの密着性を確保する方法が報告されている。しかし高温環境ではプライマーの適用が必須であるため、鋼材とプライマーの接着耐久性を向上させなければならない。
【先行技術文献】
【特許文献】
【０００５】
【特許文献１】特開昭６２−２９４１８３号公報
【発明の概要】
【発明が解決しようとする課題】
【０００６】
本発明の目的は鋼材表面とプライマーの接着耐久性に優れたポリオレフィン被覆鋼材を得ることである。
【課題を解決するための手段】
【０００７】
本発明者らは鋼材表面とプライマーの接着耐久性を向上させるため、リン酸による酸洗に着目した。
【０００８】
本発明者らは鋭意検討の結果、ｐＨが０．５〜２．５であるリン酸水溶液で洗浄することで、鋼材表面の微細なエッチング効果と表面の清浄化により接着耐久性が向上することを見出した。酸洗に使用する溶液には塩酸、硫酸等の強酸が挙げられるが、これらはエッチング能力が高すぎるため、エッチング層が厚く形成され、スラッジがエッチング層の微細な凹凸に入り込みやすくなるため、むしろ接着耐久性は向上しない。対してリン酸はこれらに比べ鋼材に対する溶解能力が低いため粗度を低下させず、上記ｐＨの範囲では鋼面に１０〜１００ｎｍ厚の微細なエッチング層を形成し、鋼材−プライマー間の接着耐久性を高めることが判明した。
【０００９】
上記エッチング層の形成を促すための製造条件として、酸洗時の鋼材温度は４０〜６０℃かつ鋼材との反応時間を２０〜１２０秒確保することにより適切なエッチング層を形成することができる。
【００１０】
更に検討を重ねた結果、上記リン酸水溶液にアルコール成分を０．５〜５％の濃度となるように添加することで、濡れ性の向上により接着耐久性を向上できることが判明した。
【００１１】
すなわち本発明は上記リン酸水溶液を用いて特定の条件で酸洗することで、微細なエッチング層を形成し、鋼材表面とプライマーの接着耐久性に優れたポリオレフィン被覆鋼材を得る製造方法である。
【発明の効果】
【００１２】
以上述べたように、鋼材表面とプライマーの接着耐久性に優れたポリオレフィン鋼材を得られる。これにより高温環境下でも塗膜の剥離を抑えることが出来る。
【図面の簡単な説明】
【００１３】
【図１】本発明のポリオレフィン被覆鋼材の被膜構成断面図である。
【図２】本発明のポリオレフィン被覆鋼材の製造方法の一例を示す工程図である。
【発明を実施するための形態】
【００１４】
以下、本発明につき詳細に説明を行なう。図１は、本発明の一つの実施態様を示すポリオレフィン被覆鋼材の被覆構成断面図である。本発明のポリオレフィン被覆鋼材の製造方法について、代表としてポリエチレン被覆鋼管の場合について説明する。図２は本発明のポリオレフィン被覆鋼材の製造方法の一例を示す工程図である。
【００１５】
本発明に使用する鋼材としては普通鋼、あるいは高合金鋼など、どのような鋼種でも適用可能である。なお、従来重防食被覆が適用されていた鋼管、また、海洋構造物等で使用される鋼管杭、鋼管矢板、鋼矢板等にも適用可能である。
【００１６】
まず鋼管をブラスト処理し、スケールを除去する。ブラストの方法としてはサンドブラスト処理、グリッドブラスト処理、あるいはショットブラスト処理等のいずれかの処理を用いる。
【００１７】
酸洗の前に鋼管を予熱することでリン酸水溶液と鋼管の反応が促進される。鋼管の温度は４０〜６０℃の範囲とする。４０℃未満ではエッチング反応の進行が進みにくく、６０℃を超えると鋼管とリン酸水溶液の反応で水素ガスが大量に発生するため危険である。
【００１８】
酸洗に使用するリン酸水溶液はｐＨが０．５〜２．５でとする。ｐＨが０．５未満ではエッチング層まで溶解してしまうため接着耐久性の向上はならず、ｐＨが２．５を超えると溶解能力が低下してエッチング層を形成できない。
【００１９】
エッチング層の厚みは１０〜１００ｎｍとする。１０ｎｍ未満ではエッチングによるアンカー効果が発揮できないため接着耐久性は向上せず、１００ｎｍを超えるとスラッジがエッチング層の微細な凹凸に入り込むため、接着耐久性は向上しない。
【００２０】
さらに酸洗用のリン酸水溶液にアルコール成分を添加することで接着耐久性を向上できる。添加するアルコールは水溶性アルコールが望ましい。非水溶性アルコールではリン酸水溶液と混和しないため、液中で分離するためである。具体的には、エタノール、プロパノール、ブタノール、エチレングリコール、ジエチレングリコール、イソプレングリコール、グリセリンおよびこれらの変性誘導体であってもよい。
【００２１】
アルコールの添加量は０．５〜５．０％が好ましい。アルコールの添加量が０．５％未満では濡れ性が向上しないため、鋼材−プライマー間の接着耐久性は向上せず、５．０％を超えるとリン酸成分とアルコールの縮合反応でリン酸エステルを形成するため不適である。
【００２２】
また、酸洗用のリン酸水溶液に界面活性剤を添加することで鋼材表面に残存する油分を除去できる。添加する界面活性剤としては非イオン性界面活性剤であることが好ましい。非イオン性界面活性剤を用いることでリン酸やアルコールとの反応が発生しないためである。具体的には、ラウリン酸グリセリン、モノステアリン酸グリセリン、ソルビタン脂肪酸エステル、ショ糖脂肪酸エステル、ポリオキシエチレンアルキルエーテル、ペンタエチレングリコールモノドデシルエーテル、オクタエチレングリコールモノドデシルエーテル、ポリオキシエチレンアルキルフェニルエーテル、オクチルフェノールエトキシレート、ノニルフェノールエトキシレート、ポリオキシエチレンポリオキシプロピレングリコール、ポリオキシエチレンソルビタン脂肪酸エステル、ポリオキシエチレンヘキシタン脂肪酸エステル、ソルビタン脂肪酸エステルポリエチレングリコール、ラウリン酸ジエタノールアミド、オレイン酸ジエタノールアミド、ステアリン酸ジエタノールアミドおよびこれらの変性誘導体である。
【００２３】
界面活性剤の添加量は０．０５〜０．２％が好ましい。界面活性剤成分の添加量が０．０５％未満では濃度が薄いため油分の除去が十分でなく、０．２％を超えるとエッチング反応で発生したガスが泡となり表面に吸着し、水洗後に界面活性剤が残存するため不適である。
【００２４】
リン酸水溶液の適用方法としてはスプレーによる噴霧、カーテンフローによるかけ流し、浸漬槽への浸漬等が挙げられ特に制限はないが、鋼材表面が２０〜１２０秒濡れた状態を維持できる方法が好ましい。２０秒未満では表面のエッチング反応が充分に進行しない。１２０秒を超えるとエッチング層の厚さが大きくなり、スラッジがエッチング層の微細な凹凸に入り込むため、接着耐久性は向上しない。ただし丸ダイ法のように、鋼管が円周方向に回転しない場合、円周方向にノズルを均等配置し、鋼管全面が処理できるようにしてもよい。
【００２５】
酸洗後にリン酸水溶液を洗い流す際に使用する洗浄水は脱イオン水、蒸留水、ＲＯ処理水等の腐食を促進させるイオンを除去した水を使用することが好ましい。イオン除去していない水を使用すると鋼材表面に錆が生じる恐れがある。洗浄水のｐＨは６以上であることが好ましい。ｐＨが６未満では鋼材表面に錆が生じる恐れがある。
【００２６】
洗浄水の適用方法は、高圧水を吹き付けてダストを除去するスプレーによる噴霧がより好ましい。丸ダイ法のように、鋼管が円周方向に回転しない場合、円周方向にノズルを均等配置し、鋼管全面が処理できるようにしてもよい。吹き付け圧力は７ＭＰａ以上が好ましい。７ＭＰａ未満では粗度の凹凸に入り込んだスラッジを除去しきれない場合がある。
【００２７】
洗浄水の除去（乾燥）方法はゴムベラによるしごき、エアブローによる乾燥、温風乾燥、鋼管自体を加熱する乾燥させる方法等が適用でき、特に制限はなく、単独あるいは複数を組み合わせて用いてもよい。ただし丸ダイ法のように、鋼管が円周方向に回転しない場合、円周方向に器具を均等配置し、鋼管全面が処理できるようにしてもよい。
【００２８】
表面の乾燥後、プライマー層を形成する前に下地処理として表面処理層２を形成させると、より優れた防食性が得られるため望ましい。表面処理の例としてはクロメート処理、リン酸塩処理等が挙げられる。
【００２９】
プライマー層には耐熱性に優れ、高温環境でも高い防食性を発揮する粉体エポキシ樹脂プライマーを使用するのが好ましい。
【００３０】
粉体エポキシ樹脂プライマーの塗布前に鋼材を加熱する必要がある。加熱温度範囲は１６０〜２６０℃であってもよい。１６０℃未満では粉体エポキシ樹脂プライマーの硬化反応が不十分となり、プライマー層自体の破壊が起きる可能性がある。加熱温度が２６０℃を超える場合は、形成されたプライマー層の劣化が始まり密着性、防食性が低下する可能性がある。鋼材の加熱方法は高周波誘導加熱、遠赤外加熱、ガス直火加熱などの方式を適用することができる。
【００３１】
プライマー層３に使用する材料の成分としては、ビスフェノールＡ型エポキシ樹脂、ビスフェノールＦ型樹脂エポキシ樹脂等を単独、もしくは混合して使用してもよい。更に高温特性が要求される場合、多官能性のフェノールノボラック型エポキシ樹脂やハロゲン化樹脂を上記のビスフェノールＡ型エポキシ樹脂あるいは、ビスフェノールＦ型のエポキシ樹脂と組み合わせて用いることが出来る。エポキシ樹脂硬化剤はジシアンジアミド系、芳香族ポリアミン系、フェノール系硬化剤等が使用でき、中でもフェノール系硬化剤が好ましい。フェノール系硬化剤を用いることで低温衝撃性に優れた塗膜が得られる。また、硬化促進剤、レベリング剤、流動化助剤、脱気剤等の添加剤や助剤を併用してもよい。
【００３２】
粉体エポキシ樹脂プライマーのガラス転移温度（Ｔg）は８０℃以上、好ましくは１００℃以上である。Ｔgが８０℃より低いと操業温度が高温である時に耐食性が低下する。
【００３３】
粉体エポキシ樹脂プライマーは静電粉体塗装や流動浸漬塗装等の一般的な粉体塗装方法で塗布することができる。膜厚は５０〜１０００μｍの範囲で塗布してもよい。膜厚が５０μｍより薄い場合にはピンホールが多数発生しやすい。一方、１０００μｍを超える厚膜塗装では低温での耐衝撃性等の特性が低下しやすい。
【００３４】
変性ポリオレフィン層４に使用する材料としては、ポリエチレン、ポリプロピレン等の公知のポリオレフィン樹脂を、酸無水物でグラフト変性したもの、あるいは、その変性物をポリオレフィン樹脂で適宜希釈したものであってもよい。中でも無水マレイン酸の変性物が好ましく、プライマーとの接着に優れ、被覆条件に依らず高密着力が得られる。
【００３５】
グラフト変性率は０．１％〜３％であってもよい。０．１％より少ない場合はプライマー層との化学結合が少なく、密着力に乏しい。対して３％を超える場合では変性の過程で低分子量成分が増大し、接着界面に拡散し接着力が低下する。グラフト変性率の測定は赤外分光法にて行う。本発明で用いることができる変性オレフィンのメルトフローレート（ＭＦＲ）（１９０℃あるいは２３０℃、荷重２．１６ｋｇ）は、０．１〜１０ｇ／１０分、より好ましくは０．１〜２．５ｇ／１０分であってもよい。この範囲より多くても少なくても成形性が悪くなる。
【００３６】
接着剤（変性ポリオレフィン層４）の被覆方法としては、押出機のダイスを用いて加熱溶融した変性オレフィン樹脂で直接鋼材を被覆する押出被覆方法を用いることができる。あるいは加熱した鋼材に予め成形した変性ポリオレフィン樹脂シートを貼り付ける方法、粉砕した変性オレフィン樹脂を粉体塗装して溶融して被膜を形成する方法等がある。これらの方法により、０．０５〜１ｍｍの膜厚を有する変性オレフィン樹脂接着剤層を形成してもよい。膜厚が０．０５ｍｍ未満ではプライマー層との溶融濡れが悪く、接着力が不十分である。また、１ｍｍを越えると経済性の観点から好ましくない。
【００３７】
最外層のポリオレフィン樹脂層５に使用する材料としては、低密度ポリエチレン、中密度ポリエチレン、高密度ポリエチレン、直鎖状低密度ポリエチレン、ポリプロピレン、ポリエチレン−プロピレン共重合体等の従来公知のポリオレフィン樹脂等であり、またこれらのブレンド樹脂であってもよい。
【００３８】
本発明で用いることができるポリオレフィン樹脂のＭＦＲ（１９０℃あるいは２３０℃、荷重２．１６ｋｇ）は、０．１〜５ｇ／１０分、より好ましくは０．１〜２．５ｇ／１０分であってもよい。この範囲より多くても少なくても成形性が悪くなる。
【００３９】
最外層のポリオレフィン樹脂層には、ポリオレフィン樹脂以外の成分としては、耐熱性、耐候性対策としてカーボンブラック又はその他の着色顔料、充填強化剤、酸化防止剤、紫外線吸収剤、ヒンダードアミン系の耐候剤等を任意の組み合わせで添加することができる。
【００４０】
ポリオレフィン被覆の方法としては、接着剤（変性ポリオレフィン層４）と同様に押出機のダイスを用いて加熱溶融したポリオレフィン樹脂で直接鋼材を被覆する押出被覆方法を用いることができる。あるいは加熱した鋼材に予め成形したポリオレフィン樹脂シートを貼り付ける方法、粉砕したポリオレフィン樹脂を粉体塗装して溶融して被膜を形成する方法等がある。これらの方法により、１ｍｍ〜５ｍｍの膜厚を有するポリオレフィン樹脂層を形成してもよい。膜厚が１ｍｍより薄いと、防食性、耐衝撃性が劣るため好ましくない。また膜厚が５ｍｍを超えると寒暖差による塗膜の収縮により、端部からポリオレフィン被覆層が剥離しやすいため好ましくない。
【実施例】
【００４１】
以下、本発明を実施例によって具体的に説明する。
【００４２】
鋼材サンプルとして、９ｍｍ×１００ｍｍ×１５０ｍｍの熱延鋼板に、グリッドブラスト処理を施したものを用意した。
【００４３】
実施例１〜３としてｐＨを０．５，１．５，２．５に調整したリン酸水溶液の浸漬槽に５０℃に加熱した鋼板を６０秒間浸漬させ酸洗を行った。  実施例４、５としてｐＨを１．５に調整したリン酸水溶液の浸漬槽にそれぞれ４０，６０℃に加熱した鋼板を６０秒間浸漬させ酸洗を行った。実施例６、７としてｐＨを１．５に調整したリン酸水溶液の浸漬槽に５０℃に加熱した鋼板をそれぞれ２０，１２０秒浸漬させ酸洗を行った。実施例８，９としてｐＨを１．５に調整したリン酸水溶液に２−ブトキシエタノールをそれぞれ０．５、５％添加した浸漬槽に５０℃に加熱した鋼板を６０秒間浸漬させ酸洗を行った。実施例１０及び１１としてｐＨを１．５に調整したリン酸水溶液に２−ブトキシエタノールをそれぞれ０．４、６％添加した浸漬槽に５０℃に加熱した鋼板を６０秒間浸漬させ酸洗を行った。
【００４４】
また比較例１として酸洗処理を行わない鋼板を準備した。比較例２及び３としてｐＨを１．５に調整した塩酸、硫酸の浸漬槽に５０℃に加熱した鋼板を６０秒間浸漬させ酸洗を行った。比較例４及び５としてｐＨを０．３，２．７に調整したリン酸水溶液の浸漬槽に５０℃に加熱した鋼板を６０秒間浸漬させ酸洗を行った。比較例６及び７としてｐＨを１．５に調整したリン酸水溶液の浸漬槽にそれぞれ３０，７０℃に加熱した鋼板を６０秒間浸漬させ酸洗を行った。比較例８及び９としてｐＨを１．５に調整したリン酸水溶液の浸漬槽に５０℃に加熱した鋼板をそれぞれ１０、１３０秒間浸漬させ酸洗を行った。
【００４５】
上記実施例１〜１１、比較例２〜９は酸洗を行った後、８ＭＰａの圧力で蒸留水による高圧洗浄をし、温風乾燥を実施した。
【００４６】
これら鋼板サンプルにクロメート処理を行い、鋼板を２００℃に加熱し、粉体エポキシ樹脂プライマーを静電粉体塗装で１５０μｍに塗装し、予め２００℃で加熱した厚さ２００μｍの変性ポリエチレン樹脂のシートと厚さ３ｍｍのポリエチレン樹脂のシートを順に被覆し、本発明の実施例、比較例の被覆鋼材サンプルを作製した。
【００４７】
上記実施例および比較例によって得られたポリエチレン被覆鋼材サンプルを下記に従って評価試験を行った。
〔エッチング層の厚み〕
被覆した鋼材サンプルの断面を透過型電子顕微鏡にて観察し、鋼材表面に形成しているエッチング層の厚みを測定した。
〔接触角の評価〕
酸洗処理を行った鋼材表面に２μＬの水滴を注射針から滴下させ、液滴と鋼材表面のなす角度を断面写真から算出した。
〔陰極剥離性能の評価〕
ＩＳＯ２１８０９−１（印加電圧：−１．５Ｖ、試験温度：８０℃、試験期間：２８日間）に準拠し、試験を行った。試験終了後塗膜の剥離半径を測定した。
本発明の実施例及びに比較例の結果を表１に示す。
【００４８】
【表１】
2018003083.tif 000003
【００４９】
実施例１〜９は比較例１〜１１に比べ剥離半径が小さく、高温環境でも接着耐久性に優れたポリエチレン被覆鋼材が得られている。実施例８及び９はアルコールを添加することで接触角が低下し濡れ性が向上しており、実施例１〜７よりも剥離半径は小さい。アルコールの添加量が好ましい範囲外である実施例１０及び１１は、アルコールの添加量が好ましい範囲内である実施例８、９と比べると、剥離距離が若干大きいが、実施例１〜７とほぼ同等の剥離距離であった。
【００５０】
一方無処理である比較例１、使用した酸が塩酸、硫酸である比較例２及び３、ｐＨが請求項範囲外である比較例４及び５、酸洗時の鋼板温度が請求項範囲外である比較例６及び７、処理時間が請求項範囲外である比較例８及び９は剥離距離が１５ｍｍを超えており、高温環境での長期使用では問題となる可能性が高い。
【符号の説明】
【００５１】
１    鋼材
２    表面処理層
３    プライマー層
４    変性ポリオレフィン層
５    ポリオレフィン層
【図１】
2018003083.tif 000004
【図２】
2018003083.tif 000005